튜블러 리액터 로 , 에틸렌 및 에틸렌 에 대하 여 7 mol ％ 의 아세트산 비닐 을 도입 하 고 , 평균 중합 반응 온도 를 226 ℃, 중합 압력 을 264 MPa 로 하 고 , 중합 개시제 로서 t - 부틸 - 퍼 옥시 - 2 - 에틸 헥사 노 에이트 와 디 - t - 부틸 퍼 옥시드 를 사용 하 여 중합 하 였 다 . 중합 후 는 온도 230 ℃, 압력 20 MPa 의 고압 분리기 에 도입 하 고 , 미 반응 가스 를 분리 하 였 다 . 계속 해서 , 온도 190 ℃, 압력 0 . 04 MPa 의 저압 분리기 에 도입 하 고 , 남 은 미 반응 가스 를 분리 하 였 다 . 또한 , 저압 분리기 의 입구 배관 에 는 우산 형 의 노즐 을 설치 하 였 다 . 얻 어 진 용융 수지 를 압출기 에 피 드 하 고 , 펠레 타이즈 를 행함 으로써 에틸렌 - 아세트산 비닐 공중 합체 수지 를 얻 었 다 . 얻 어 진 에틸렌 - 아세트산 비닐 공중 합체 수지 의 물 성 및 특성 을 상기 에 나타내 는 방법 으로 측정 하 였 다 . 얻 어 진 에틸렌 - 아세트산 비닐 공중 합체 수지 의 물 성 및 특성 을 상기 에 나타내 는 방법 으로 측정 하 였 다 . 측정 결과 를 표 1 에 나타내 었 다 .